(57)【特許請求の範囲】
【請求項１】
ゴム配合物で形成されたベルト本体の表面の全部又は一部が繊維材料で被覆されたゴムベルトにおいて、
前記繊維材料は経糸と緯糸とを織成してなり、前記繊維材料の表裏面及び繊維間に、少なくともフッ素樹脂粉末を含む粉末状減摩材が集束するように、樹脂系接着成分と、ゴム成分と、前記フッ素樹脂粉末を含む粉末状減摩材とからなる混合物が前記繊維材料の表裏面及び繊維間に含浸付着され、
前記混合物を含浸付着した前記繊維材料に、さらにイソシアネート化合物を含んだゴム配合物を第１ゴム層として形成させ、
前記第１ゴム層を含浸形成した前記繊維材料に、さらに、フッ素樹脂粉末又はフッ素樹脂粉末以外の減摩材を配合したゴム配合物、又は、フッ素樹脂粉末又はフッ素樹脂粉末以外の減摩材を配合しないゴム配合物を第２ゴム層として形成させているゴムベルト。
【請求項２】
前記樹脂系接着成分及びゴム成分は、レゾルシン−ホルマリン−ゴムラテックス処理液を乾燥して形成された請求項１記載のゴムベルト。
【請求項３】
前記フッ素樹脂粉末は、前記ゴム成分１００重量部に対し３０〜２００重量部添加され、その平均粒子径は、１００μｍ以下であり、前記混合物は、前記繊維材料重量の５〜４０％含浸付着している請求項１又は２記載のゴムベルト。
【請求項４】
前記フッ素樹脂粉末が前記接着成分及び前記ゴム成分と結合せず分散して混合している請求項１から３のいずれかに記載のゴムベルト。
【請求項５】
前記のフッ素樹脂粉末以外の減摩材がグラファイトである請求項１に記載のゴムベルト。
【請求項６】
前記第１ゴム層及び前記第２ゴム層のゴム成分は、前記ベルト本体を形成する前記ゴム配合物と同種である請求項１から５のいずれかに記載のゴムベルト。
【請求項７】
前記ゴムベルトが、長さ方向に沿って所定間隔で配置した複数の歯部と、心線を埋設した背部を有し、前記歯部の表面に前記繊維材料として繊維織物からなる歯布を被覆した歯付ベルトである請求項１から６のいずれかに記載のゴムベルト。
【発明の詳細な説明】
【０００１】
【発明の属する技術分野】
本発明は、伝動面又は及び背面に繊維材料が被覆されたゴムベルトに関し、特に前記繊維材料の摩擦抵抗を長期にわたって低減させるものに関する。
【０００２】
【従来の技術】
自動車用エンジンのカム軸及びインジェクションポンプの駆動用歯付ベルト（タイミングベルト）においては、エンジンの高出力化やエンジンルームのコンパクト化に伴い使用条件が従来より一層厳しくなり、更なる耐久性の向上が要求されてきている。また、一般産業用機械の同期伝動を必要とする動力伝達用歯付ベルト、小型機械に用いられる正確な位置決め精度を要求される搬送用歯付ベルトにおいては、ベルトの取り替え周期の延長が要求されるようになっている。
【０００３】
このような歯付ベルトの故障形態は、心線の疲労によるベルトの切断と過負荷や歯布摩耗による歯欠けに大別される。心線の疲労による切断に対しては、アラミド心線や高強度ガラスの細径心線の使用、耐熱性に優れる水素化ニトリルゴム（Ｈ−ＮＢＲ）組成物の使用、エンジン側の改良としてベルト張力を始動時及び走行時共に一定に保つオートテンショナーの使用などにより改良され、切断故障の発生は減少している。
【０００４】
しかし、歯欠けの発生については、高強力タイプのナイロン６−６、アラミド繊維を使用した歯布の使用などの対策が施されているものの、未だ十分ではない。そこで、歯布を被覆した歯付ベルトの耐歯欠け性を更に向上させるために、歯布表面の低摩擦係数化を図ることが有力視されている。ＥＰ０６６２５７１Ｂ１には、歯布の織物層の外側にフッ素樹脂を含むポリマーマトリックス層を吹き付け又は塗布によりコーティングする歯付ベルトが提案されている。このフッ素樹脂は、特殊なポリマーマトリックス内に境界層無しに結合されている。そして、このポリマーマトリックスを歯布に結合させる。しかしながら、フッ素樹脂がポリマーマトリックスに強固に結合されているため、フッ素樹脂がマトリックスに囲われたままになって、フッ素樹脂による摩擦係数低減作用が十分発揮できなくなるという問題点があった。また、ポリマーマトリックスの材質的制限から、含有できるフッ素樹脂量が少なく、ポリマーマトリックス層の厚みも薄くなり、フッ素樹脂による耐歯欠け性の向上が十分ではないという問題点があった。
【０００５】
また、特開平７−１５１１９０号には、歯布の表面及び内部に繊維化したフッ素樹脂を含むゴム混合物を含浸させ、歯布の裏面を接着層を介してベルト本体のゴム層に結合する歯付ベルトが提案されている。ゴム混合物中のフッ素樹脂を混練工程等により繊維化するのは、ゴム混合物中のフッ素樹脂が異物化してゴム混合物の強度を低下させないためである。しかし、ゴム混合物中で繊維化したフッ素樹脂は、摩擦面に露出する機会が少なく、フッ素樹脂による摩擦係数低減作用が十分ではなくなるという問題点があった。また、フッ素樹脂を繊維化して異物化させずに強度を維持するために、歯布に含浸させるゴム１００重量部に対して１〜３０重量部程度のフッ素樹脂しか含有させることができず、耐歯欠け性の向上が十分ではないという問題点があった。
【０００６】
また、一般産業用及び自動車用の動力伝達用途のＶベルト、Ｖリブドベルトにおいては、ベルト背面とプーリとの摩耗及び異音の発生を防止するために、ベルト背面に繊維材料からなる織物が貼り付けられた構造になっている。この場合も、歯付ベルトと同様に繊維織物の摩擦係数を低減させることによって、耐摩耗性を向上させ、異音を低下させることが要望されているが、有効な対策が提案されていなかった。
【０００７】
【発明が解決しようとする課題】
本発明は、上記問題に鑑みてなされたものであって、ゴム配合物で形成されたベルト本体の表面の全部又は一部が繊維材料で被覆されたゴムベルトにおいて、前記繊維材料に、フッ素樹脂粉末又はフッ素樹脂粉末以外の減摩材を摩擦係数低減作用が発揮されやすい形態にして大量に含有させ、前記繊維材料の摩擦抵抗を長期にわたって低減させるゴムベルトを提供することを目的とする。
【０００８】
【課題を解決するための手段】
本発明は、ベルト本体に被覆される繊維材料に、樹脂系接着成分と、ゴム成分と、フッ素樹脂粉末を含む粉末状減摩材との混合物を含浸付着させて、フッ素樹脂粉末を前記繊維材料の表裏面及び繊維間に集束させ、多量のフッ素樹脂粉末を含有させることができるとともに、フッ素樹脂粉末が摩擦面に対して露出する機会が増大し、フッ素樹脂粉末による摩擦係数低減作用を確実に発揮できる、という知見を得て完成されたものである。
【０００９】
すなわち、本件発明は、ゴム配合物で形成されたベルト本体の表面の全部又は一部が繊維材料で被覆されたゴムベルトにおいて、前記繊維材料は経糸と緯糸とを織成してなり、前記繊維材料の表裏面及び繊維間に、少なくともフッ素樹脂粉末を含む粉末状減摩材が集束するように、樹脂系接着成分と、ゴム成分と、フッ素樹脂粉末を含む粉末状減摩材とからなる混合物が前記繊維材料の表裏面及び繊維間に含浸付着されていることを特徴とする。また、前記樹脂系接着成分及びゴム成分は、レゾルシン−ホルマリン−ゴムラテックス処理液を乾燥して形成されたものが好ましい。また、前記フッ素樹脂粉末は、前記ゴム成分１００重量部に対し３０〜２００重量部添加され、その平均粒子径は、１００μｍ以下であり、前記混合物は、前記繊維材料重量の５〜４０％含浸付着しているものが好ましい。さらに、前記フッ素樹脂粉末は、前記接着成分及び前記ゴム成分と結合せず分散して混合していることが好ましい。また、前記混合物を含浸付着した前記繊維材料に、フッ素樹脂粉末及びフッ素樹脂粉末以外の減摩材を配合したゴム糊を更に付着させたものが好ましい。歯布の表裏面及び内部が互いに連通状態になるように含浸被覆されたゴム成分と樹脂系接着成分とを、繊維材料を構成する各繊維に絡ませるとともに、フッ素樹脂粉末を繊維材料およびそれを構成する各繊維の表裏面に集束させることができ、これらゴム成分と樹脂系接着成分の中に大量のフッ素樹脂粉末を含有させることができる。ここで、繊維材料とは、不織布や、編布や、繊維から構成される糸を織成して形成された織物など、繊維からなるものをいう。
【００１０】
また、前記発明において、前記混合物を含浸付着した前記繊維材料に、イソシアネート化合物を含んだゴム配合物を第１ゴム層としてさらに形成させたことを特徴とする。また、前記第１ゴム層を形成した前記繊維材料に、フッ素樹脂粉末又はフッ素樹脂粉末以外の減摩材を配合したゴム配合物、又は、フッ素樹脂粉末又はフッ素樹脂粉末以外の減摩材を配合しないゴム配合物を第２ゴム層としてさらに形成させたことを特徴とする。また、前記減摩材がグラファイトであるものが好ましい。また、前記第１ゴム層及び前記第２ゴム層のゴム成分は、前記ベルト本体を形成する前記ゴム配合物と同種であるものが好ましい。また、前記ゴムベルトが、長さ方向に沿って所定間隔で配置した複数の歯部と、心線を埋設した背部を有し、前記歯部の表面に前記繊維材料からなる歯布を被覆した歯付ベルトであるものが好ましい。
【００１１】
【発明の実施の形態】
以下、本発明の実施形態を図面に基づいて説明する。図１は、歯付ベルトの歯面に被覆された繊維材料（歯布）の拡大断面図であり、図２は、歯付ベルトの構造を示す斜視図であり、図３は歯付ベルトの歯面に被覆された繊維材料（歯布）の断面の拡大写真を示す図である。
【００１２】
図２において、歯付ベルトＡは、長手方向に沿って所定間隔で配置した複数の歯部３と、歯部３と連続する背部２と、背部２に埋設された心線１と、歯部３の表面に被覆された歯布４とを有する構造である。背部２と歯部３は、ゴム配合物９で形成されたベルト本体を構成する。また、歯布４は、ベルトの長手方向に延在する緯糸７と、ベルトの幅方向に延在する経糸８とを織成して成る繊維材料を基材として構成される。なお、ＶベルトやＶリブドベルトにあっては、ゴム配合物で形成されたベルト本体の背面に前記歯布と同様の背面布が被覆され、この背面布にプーリが転接する構造になっている。このように、歯布や背面布等の繊維材料は、ベルトの伝動面又は背面の両方又はいずれか一方に被覆され、ベルト本体の表裏の全面又は一部に被覆される。
【００１３】
図１に示されるように、歯付ベルトに於ける歯布４は、緯糸７と経糸８とを織成してなる繊維材料の表面と裏面と繊維間にフッ素樹脂粉末が集束するように、ゴム成分２１と、樹脂系接着成分２２と、フッ素樹脂粉末２３とからなる混合物２４が含浸形成され、第１層として第１ゴム層５が更に形成され、第２層として第２ゴム層６が更に形成されてなる。
【００１４】
図５に示すＶリブドベルトＢは、カバー帆布１０である繊維材料からなる伸張部１３と、コードよりなる心線１５を埋設したクッションゴム層１６とその下側に弾性体層である圧縮部１７からなっている。この圧縮部１７は、ベルト長手方向に延びる断面略三角形である台形の複数のリブ１８を有している。
【００１５】
なお、ＶリブドベルトやＶベルトにあっては、ゴム配合物で形成されたベルト本体の背面や周囲の繊維材料が被覆され、この繊維材料にプーリが転接する構造になっている。このように、繊維材料はベルトの伝動面又は背面の両方又はいずれか一方に被覆され、ベルト本体の表裏の全面又は一部に被覆される。
【００１６】
ゴム成分２１は乳化重合で得られたゴムラテックスを加熱し乾燥して得られたゴム固形物であり、樹脂系接着成分２２はレゾルシンとホルマリンの初期縮合物である。前記ゴム成分２１と樹脂系接着成分２２は、レゾルシン−ホルマリン−ゴムラテックス（ＲＦＬ）処理液を乾燥、加熱した後に残る固形分である。
【００１７】
樹脂系接着成分２２は緯糸７及び経糸８の繊維に接着している。また、ゴム成分２１と樹脂系接着成分２２とで構成されるマトリックス中にはフッ素樹脂粉末２３が分散して混合されている。そして、フッ素樹脂粉末２３とゴム成分２１及び樹脂系接着成分２２とは結合されておらず、フッ素樹脂粉末２３の周囲の全部又は一部に隙間が形成されている。
【００１８】
図３は、本発明の歯付ベルトの歯布の一部の拡大写真を示す図である。この図３により、フッ素樹脂粉末が各繊維の回りに集束している状態を詳細に説明する。図３より、フッ素樹脂粉末２３を含むゴム成分２１と樹脂系接着成分２２とからなる混合物２４が各繊維の表面に付着しているのが判る。この結果、フッ素樹脂粉末２３が繊維材料の表裏面及び繊維間に集束することができ、歯布４の摩擦係数を低減させることができる。なお、符号５は第１ゴム層を示す。
【００１９】
歯布４の緯糸７、経糸８等を形成する繊維材料の材質としては、それぞれナイロン、アラミド、ポリエステル、ポリベンゾオキサゾール、綿等の何れか又はこれらの組み合わせが採用できる。繊維の形態は、フィラメント糸及び紡績糸の何れでも良く、単独組成の撚糸又は混撚糸、混紡糸の何れであっても良い。混合物２４のフッ素樹脂粉末２３、ゴム成分２１や樹脂系接着成分２２が各繊維の間にまで含浸できる程度の太さのものが集まった繊維が好ましい。歯付ベルトの場合、使用環境と要求寿命により、ナイロン、アラミド等が使用される。ＶベルトやＶリブドベルトの場合、通常綿糸、綿とポリエステルの混紡糸が使用されるが、特に高い使用温度又は及び高負荷である場合には、ポリベンゾオキサゾール繊維、ポリエチレンナフタレート等も使用される。
【００２０】
また、織成構成は綾織り、繻子織り、平織り等何れでもフッ素樹脂粉末２３を大量に含ませることができる。フッ素樹脂粉末２３が分散した混合物２４が繊維材料の表裏面及び内部に効果的に含浸付着するためには、混合物２４が繊維材料の表裏面及び内部で互いに連通状態になる程度に、糸の太さや密度を選択する。
【００２１】
ゴム成分２１と樹脂系接着成分２２とフッ素樹脂２３とからなる混合物２４は、レゾルシン−ホルマリン−ゴムラテックス（以下、ＲＦＬと略記する）処理液に、フッ素樹脂粉末を分散混合したものを、繊維材料を浸漬し、乾燥後加熱することにより形成することが好ましい。
【００２２】
前記ＲＦＬ処理液は、レゾルシンとホルマリンの初期縮合物とゴムラテックスとを混合したものであり、この場合レゾルシンとホルマリンのモル比は３／１〜１／３にすることが接着力を高めるうえで好適である。また、レゾルシンとホルマリンの初期縮合物は、これをゴムラテックスのゴム分１００重量部に対してその樹脂分が５〜５０重量部になるようにゴムラテックスと混合したうえ、フッ素樹脂粉末を含む全固形濃度を１０〜４０％濃度に調節する。
【００２３】
ゴム成分２１を形成するゴムラテックスとしては、スチレン−ブタジエン−ビニルピリジン三元共重合体（ＶＰ）、スチレンブタジエン共重合体（ＳＢＲ）、クロロプレン（ＣＲ）、アクリロニトリルブタジエン共重合体（ＮＢＲ）、水素添加ＮＢＲ（Ｈ−ＮＢＲ）、クロロスルホン化ポリエチレン（ＣＳＭ）、天然ゴム等の一種又は二種以上のブレンド物が使用される。
【００２４】
自動車用歯付きベルトであって、使用環境が１００℃以上の高温で、１５０，０００ｋｍ以上の長寿命を要求される場合、ベルト本体にＨ−ＮＢＲが使用されるが、歯布に含浸付着されるＲＦＬ処理液には、Ｈ−ＮＢＲとＣＳＭのラテックスと、ＶＰラテックスとの通常のブレンド物を使用すると、長寿命を達成できる。一方、一般産業用Ｖベルトであって、ベルト本体に天然ゴム及びＳＢＲを使用している場合、ベルト背面を被覆する背布に含浸被覆されるＲＦＬ処理液には、ＶＰラテックス、ＳＢＲラテックス及びこれらのブレンド物を使用することができる。
【００２５】
前述したゴム成分２１や樹脂系接着成分２２とも結合しないフッ素樹脂粉末２３は、ポリテトラフルオロエチレン、ポリトリフルオロエチレン、テトラフルオロエチレン−ヘキサフルオロプロピレン共重合体、テトラフルオロエチレン−パ−フルオロアルコキシエチレン共重合体、テトラフルオロエチレン−エチレン共重合体の一種以上である。フッ素樹脂粉末２３中のフッ素原子数の割合が多い程、摩擦係数低減効果は大きい。そのため、同量の繊維材料への付着量を前提とした場合、上記フッ素樹脂粉末２３の中ではポリテトラフルオロエチレンが最も摩擦係数低減の効果が大きく歯欠け寿命が長い。しかし、他のフッ素樹脂粉末も分子内のフッ素原子数の割合にほぼ比例してその効果がある。
【００２６】
このようなフッ素樹脂粉末２３は、前記ＲＦＬ処理液中のゴム成分１００重量部に対して３０〜２００重量部（より好ましくは５０〜２００重量部）添加し、均一に分散させた処理液とすることが好ましい。また、処理液に繊維材料を浸漬し乾燥させ、浸漬前の繊維材料の重量に対して、フッ素樹脂粉末を含む固形の混合物２４が５〜４０％の付着量となるように調整することが好ましい。３０重量部未満又は５％未満のフッ素樹脂粉末であると、繊維材料に絡むフッ素樹脂粉末の総量が少なく、摩擦係数低減効果が認められにくくなる。３００重量部を越える又は４０％を越えるフッ素樹脂粉末であると、繊維材料に絡むフッ素樹脂粉末の総量が多すぎ、繊維材料のベルト本体等への接着性が低下し、ベルト性能の低下を来す。
【００２７】
また、前記ＲＦＬ処理液中には、フッ素樹脂粉末以外の粉末状減摩材も同時に使用してもよい。前記粉末状減摩材としては、層状構造のグラファイト、二硫化モリブデン、ガラスビーズ、セラミック粉末、球状フェノール樹脂粉末及びアラミド、ポリアミド、ポリエステル、ポリベンゾオキサゾール、繊維のカット糸又は粉末の一種以上が例示できる。特にグラファイトはゴム成分との馴染みもよく、ベルトの耐久性をより向上させる。
そして、前記粉末状減摩材は、前記ＲＦＬ処理液中のゴム成分１００重量部に対して３０〜２００重量部であり、フッ素樹脂粉末の添加量を多くすることが好ましい。しかし、フッ素樹脂粉末と粉末状減摩材の混合比率には、特に制限はない。
【００２８】
前記混合物の繊維材料への付着量を測定する方法は、浸漬処理前の繊維材料の質量を秤量し質量（Ｗ１）を計り、次にフッ素樹脂粉末を分散させたＲＦＬ処理液に繊維材料を浸漬し、その後繊維材料をオーブンに入れ質量が一定になる迄乾燥を続け、最終質量（Ｗ２）を計り、式（（Ｗ２−Ｗ１）／Ｗ１）×１００（％）で算出する方法である。
【００２９】
繊維材料の内部まで大量のフッ素樹脂粉末２３を絡ませるためには、粉砕又は造粒により粉粒状となったフッ素樹脂粉末を用い、その平均粒子径が１００μｍ以下（より好ましくは１０μｍ以下）になったものを用いることが好ましい。１００μｍを越えると、ＲＦＬ処理液中にフッ素樹脂粉末が沈降し均一に分散しにくくなり、更に混合物内におけるフッ素樹脂粉末の表面積が減少して摩擦係数低減効果が少なくなるからである。このような観点から、フッ素樹脂粉末は出来るだけ小さい粒径のもの例えば１０μｍ以下のものが好ましい。
【００３０】
フッ素樹脂粉末を分散させたＲＦＬ液にて処理された繊維材料の表面に対して、必要に応じてゴム糊を付着させることができる。図１の例では、イソシアネート化合物を含んだゴム配合物の第１ゴム糊を第１ゴム層５として付着させ、更にフッ素樹脂粉末又はフッ素樹脂粉末以外の減摩材を配合したゴム配合物の第２ゴム糊を第２ゴム層６として付着させている。
【００３１】
第１ゴム層５は、接着力を高める中間層として機能し、イソシアネート化合物が接着成分として作用する。そのため、ベルト本体と同種のゴム成分を有する第１ゴム糊を採用できる。この第１ゴム糊は、ベルト本体と同種のゴム配合物をメチルエチルケトン（ＭＥＫ）、トルエン等の溶剤に溶解させ、イソシアネート化合物を添加して処理液とし、この処理液を塗布した後乾燥固化することにより形成される。前記処理液で使用するイソシアネート化合物としては、例えば４，４’−ジフェニルメタンジイソシアネート、トリレン２，４−ジイソシアネート、ポリメチレンポリフェニルジイソシアネート、ヘキサメチレンジイソシアネート、ポリアリールポリイソシアネート（例えば商品名としてＰＡＰＩがある）等がある。このイソシアネート化合物もトルエン、メチルエチルケトン等の有機溶剤に混合して使用される。また、上記イソシアネート化合物にフェノール類、第３級アルコール類、第２級アルコール類等のブロック化剤を反応させてポリイソシアネートのイソシアネート基をブロック化したブロック化ポリイソシアネートも使用可能である。
【００３２】
第２ゴム層６は、摩擦係数低減効果を有する表層として機能し、フッ素樹脂粉末又はフッ素樹脂粉末以外の減摩材が配合されている。この第２ゴム層６は、第１ゴム層５と同様に、ベルト本体と同種のゴム配合物をメチルエチルケトン（ＭＥＫ）、トルエン等の溶剤に溶解させ、フッ素樹脂粉末又はフッ素樹脂粉末以外の減摩材を添加して処理液とし、この処理液を塗布した後乾燥固化することにより形成される。フッ素樹脂粉末以外の減摩材としては、層状構造のグラファイト、二硫化モリブデン、ガラスビーズ、セラミック粉末、球状フェノール樹脂粉末及びアラミド、ポリアミド、ポリエステル、ポリベンゾオキサゾール、繊維のカット糸又は粉末の一種以上が例示できる。特にグラファイトはゴム成分との馴染みもよく、耐久性を有した減摩材として有効である。
また、表６の実施例１〜８、表７の実施例９，１４及び表８の実施例１５〜１７のように、ゴム糊添加剤が無しの場合、すなわち、ベルト本体と同種のゴム配合物をメチルエチルケトン（ＭＥＫ）、トルエン等の溶剤に溶解させ、フッ素樹脂粉末又はフッ素樹脂粉末以外の減摩材を添加しない処理液とし、この処理液を塗布した後乾燥固化することにより形成される第２ゴム層であってもよい。
【００３３】
なお、ベルト本体を形成するゴム配合物の材質には特に制限はなく、使用条件に応じて適切なものが適宜選択される。自動車エンジン用及び各種エンジン用歯付ベルトの場合、耐熱性と耐油性を備えたＨ−ＮＢＲ、ＣＲ、ＣＳＭ等が使用される。一般産業用機械に用いる歯付ベルトには、Ｈ−ＮＢＲ、ＣＲ、ＣＳＭ以外に、ＮＢＲ、エチレンプロピレンジエンモノマー（ＥＰＤＭ）、エチレンプロピレン共重合体（ＥＰＲ）、ＳＢＲ、イソプレンゴム（ＩＲ）、天然ゴム（ＮＲ）、フッ素ゴム、シリコンゴム等何れの場合も使用可能である。このような歯付ベルトの場合、図１で説明した歯布の使用が有効である。
【００３４】
また、一般産業用、自動車用のＶベルト、Ｖリブドベルトには、ＣＲ、Ｈ−ＮＢＲ、ＣＳＭ、ＮＲ、ＳＢＲ等のゴム配合物が使用される。このようなＶベルト又はＶリブドベルトでは、背面に背布が被覆される。この背布は、歯布と同様のＲＦＬ含浸付着処理を経た後、更にその表面にゴム糊にて処理、又はゴム用カレンダーロールで表面処理用ゴムをすり込むかコートすることにより作製される。その効果は、ベルト背面が駆動されるプーリ又はアイドラプーリと接触することによる摩耗性の改良による寿命の延長、更にベルト背面がプーリと接触するときの摩擦力が低減されることによる異音の低減である。
【００３５】
また、ベルト本体の内部に埋設される心線１に制限はなく、一般にはガラス心線及びアラミド心線が使用される。また、ポリベンゾオキサゾール、ポリパラフェニレンナフタレート、ポリエステル、アクリル、カーボン、スチールを組成とする撚コードの何れでも使用できる。ガラス心線の組成はＥガラス、Ｓガラス（高強度ガラス）何れでも良く、フィラメントの太さ及びフィラメントの収束本数及びストランド本数に制限されない。また、接着処理剤及び屈曲時のガラスフィラメントの保護材として使用されるサイジング剤、ＲＦＬ、オーバーコート剤等にも制限されない。一方、アラミド心線においても、材質の分子構造の違いや心線構成及びフィラメントの大きさや接着処理剤の違いによっても制限されない。他の組成からなる心線の撚コードについても同様に特別の制限はない。
【００３６】
上述した構成を有するベルトは、ベルトの歯面又は及び背面に被覆される繊維材料に、ゴム成分、樹脂系接着成分及びこれらと結合しないフッ素樹脂粉末を繊維材料の表裏面及び内部の繊維に極近い位置に位置させることにより、大量のフッ素樹脂粉末を繊維材料に分散させることができる。また、繊維材料中の樹脂系接着成分は、ベルト本体等の接着性を向上させるとともに、ゴム成分及び樹脂系接着成分と結合しないフッ素樹脂粉末の保持を確実にするという作用を有する。そのため、繊維材料に含浸付着させるゴム成分は、ベルト本体と同種である必要がなく、それぞれ使用条件に応じて適切なものに選択できる。
【００３７】
【実施例】
以下、本発明を実施例により更に詳細に説明するが、本発明はかかる実施例に限定されるものではなく、目的を逸脱しない範囲で適宜変更可能である。
【００３８】
表１に示す組成と構成の被覆用繊維材料として準備した。また表２に示すゴム配合物を混練した。また、表３に示すＲＦＬ処理液を調合した。また、表４に示すゴム糊の溶液を調合した。
【００３９】
【表１】
0004409664.tif 000002
【００４０】
【表２】
0004409664.tif 000003
【００４１】
【表３】
0004409664.tif 000004
【００４２】
【表４】
0004409664.tif 000005
【００４３】
実施例Ａ
表１の繊維材料を、フッ素樹脂粉末を含むＲＦＬ処理液に浸漬し、１２０℃にて乾燥後１８０℃にて２分間熱処理した。次に、表２のゴム配合物を、ＭＥＫ、トルエンに溶かした後にイソシアネート化合物としてポリアリールポリイソシアネート（商品名ＰＡＰＩ）を添加した処理液に、ＲＦＬ処理後の繊維材料を浸漬し、第１ゴム層を形成した。更に、表４の処理液配合表に従って、表２のゴム配合物にゴム配合物１００に対してノクラックＮＢＣ（老化防止剤）を２０重量部加え、ＭＥＫ、トルエンに前記ゴム配合物とノクラックＮＢＣとが前記混合液に対して約１５％となるような処理液とした上に、フッ素樹脂粉末又はグラファイト、二硫化モリブデン等を添加混合した処理液とした。この処理液に第１ゴム層を形成した繊維材料を浸漬し乾燥して第２ゴム層を形成してベルト本体被覆用の歯布とした。
【００４４】
次に、ベルト作製用金型に上記の歯布を巻き付け、表５のＳＺ撚一対のＲＦＬ及びイソシアネートにて接着処理された心線（ガラス繊維、１．２ｍｍ直径）を一定ピッチ（１．４ｍｍ）でスパイラルに一定張力で巻き付け、その上に表２の配合からなる２．５ｍｍのゴムシートを貼り付けた。更に、加硫缶に投入して通常の圧入方式により歯形を形成させた後１６０℃にて３０分加圧加硫して、ベルト背面を一定厚さに研磨し一定幅にカットして走行用歯付きベルトを得た。
【００４５】
【表５】
0004409664.tif 000006
【００４６】
作製したベルトのサイズは、ベルト幅１５ｍｍ、ベルト歯形Ｙ（８．０ｍｍピッチ）、歯数１０５であり、通常１０５Ｙ１５と表示される。走行試験装置として、図４に示す駆動プーリ歯数１９、従動プーリ歯数３８にて駆動プーリ回転数７２００ｒｐｍ、従動プーリ負荷７．５ｋＷとし、初張力を３５０Ｎ、雰囲気温度を１３０℃に設定した高負荷、高張力、高温条件での耐久走行試験を実施した。その耐久試験における寿命時間と故障形態をベルトの構成と共に表６〜８に示す。
【００４７】
【表６】
0004409664.tif 000007
【００４８】
【表７】
0004409664.tif 000008
【００４９】
【表８】
0004409664.tif 000009
【００５０】
実施例１〜３と比較例１とにおいて、ナイロン織物をＨ−ＮＢＲラテックスを使用しフッ素樹脂粉末（商品名  フルオンＡＤ１）を添加したＲＦＬ処理液にて処理した場合、高負荷走行寿命時間が大幅に延びていることが判る。また、実施例１〜３において、繊維材料中のゴム成分１００重量部に対しフッ素樹脂粉末を３０〜２００重量部添加した場合、効果が顕著である。また、実施例１〜５、実施例１６と比較例１において、ＲＦＬ処理液に添加されるフッ素樹脂粉末の粒径は小さいものほど効果が大きく、実施例１６のように３５０μｍになると、何も添加しない比較例１よりも若干の効果が見られるが、ＲＦＬ処理液の分散が不十分となってその効果が粒径の小さい実施例１〜５に比べると小さくなる。また、実施例９と実施例１５において、フッ素樹脂粉末を含むＲＦＬ処理液の濃度を下げて含浸被覆、乾燥、熱処理後の歯布重量を処理前歯布の重量と比較して得られる付着量を６％及び４％に調整したが、６％では顕著な効果が得られるが、４％では若干の効果に留まることから、５％以上が好ましいことが判る。
【００５１】
実施例６〜８は、ＲＦＬ処理液のゴム成分を変更したものである。歯布のゴム成分がＶＰ、ＣＲ、ＣＳＭの何れであっても、効果が認められる。実施例１０〜１３は、フッ素樹脂粉末を含む歯布に更に、Ｈ−ＮＢＲ配合のゴム糊中に添加剤としてフッ素樹脂粉末とその他の減摩材を添加したゴム糊処理を施したものの効果を確認したものである。ゴム糊の添加物として、フッ素樹脂粉末、二流化モリブデン、グラファイト、アラミド繊維粉末を添加したものは、更にベルト寿命向上の効果がある。実施例１４〜１６と比較例２〜４については、歯布用織物の組成はアラミド、ポリエステル、ＰＢＯの何れの織物も、フッ素樹脂粉末を含むＲＦＬ処理液を含浸付着させたものは効果がある。また、ベルト本体のゴム配合物のゴム成分は、ＣＲ、ＣＳＭ、ＥＰＴの何れのゴム配合物でも効果が認められる。また、歯付ベルトの心線はガラス心線の他アラミド、ＰＢＯからなる心線を使用しても効果がある。
【００５２】
【発明の効果】
上記構成の本件発明によると、繊維材料の表裏面及び繊維間にフッ素樹脂粉末を集束させたので、樹脂系接着成分と、ゴム成分と、前記接着成分及び前記ゴム成分と結合しないフッ素樹脂粉末との混合物が含浸付着すると、繊維材料の内部迄大量のフッ素樹脂粉末を含んだゴム成分及び樹脂系接着成分を位置させることができ、ベルト走行中の摩擦係数を走行中継続して低減させるという効果を奏する。さらに、接着力を高める中間層として機能する第１ゴム層を形成するとともに、フッ素樹脂粉末又はフッ素樹脂粉末以外の減摩材を配合したゴム配合物、又は、フッ素樹脂粉末又はフッ素樹脂粉末以外の減摩材を配合しないゴム配合物を第２ゴム層として形成すると、更にベルト寿命向上の効果がある。
【図面の簡単な説明】
【図１】本発明の歯付ベルトの要部の構造を示す拡大断面図である。
【図２】本発明の歯付ベルトの全体構造を示す斜視図である。
【図３】本発明の歯付ベルトの歯布の一部の拡大写真を示す図である。
【図４】歯付ベルトの耐久性能測定装置を示す概略図である。
【図５】Ｖリブドベルトの全体構造を示す斜視図である。
【符号の説明】
１  心線
２  背部
３  歯部
４  歯布
５  第１ゴム層
６  第２ゴム層
７  緯糸
８  経糸
９  ゴム配合物
１０  カバー帆布
１１，１２  境界面
１３  伸長部
１５  心線
１６  クッションゴム層
１７  圧縮部
１８  リブ
２１  ゴム成分
２２  樹脂系接着成分
２３  フッ素樹脂
２４  混合物
【図１】
0004409664.tif 000010
【図２】
0004409664.tif 000011
【図３】
0004409664.tif 000012
【図４】
0004409664.tif 000013
【図５】
0004409664.tif 000014